(57)【要約】【課題】本発明は、高い耐摩耗性を有する摺動部材を提供することを目的とする。【解決手段】本発明は、純銅と黒鉛とからなるマトリックスに硬質粒子が分散している銅系焼結摺動部材であって、前記硬質粒子は、純銅とＮｉ−Ｓｉ金属間化合物からなる基地にＭｏ−Ｆｅ−Ｓｉ系金属間化合物からなる硬質相を含み、前記黒鉛の含有量が、前記銅系焼結摺動部材の質量を基準として５質量％以下であり、前記硬質粒子の含有量が、前記銅系焼結摺動部材の質量を基準として５質量％〜５０質量％である、銅系焼結摺動部材に関する。【選択図】図１
2020059884.tif 000002
【特許請求の範囲】
【請求項１】
純銅と黒鉛とからなるマトリックスに硬質粒子が分散している銅系焼結摺動部材であって、前記硬質粒子は、純銅とＮｉ−Ｓｉ金属間化合物からなる基地にＭｏ−Ｆｅ−Ｓｉ系金属間化合物からなる硬質相を含み、前記黒鉛の含有量が、前記銅系焼結摺動部材の質量を基準として５質量％以下であり、前記硬質粒子の含有量が、前記銅系焼結摺動部材の質量を基準として５質量％〜５０質量％である、銅系焼結摺動部材。
【発明の詳細な説明】
【技術分野】
【０００１】
本発明は、銅系焼結摺動部材に関する。
【背景技術】
【０００２】
自動車では、エンジン、トランスミッション等の様々な機器に摺動部材が用いられている。このような摺動部材の中で、高温且つ厳しい摺動環境にさらされるエンジン用バルブシートやバルブガイドには、バルブと接触することでシール性を確保する役割があり、高い耐摩耗性が要求される。
【０００３】
例えば特許文献１には、焼結により形成された銅系摺動材料において、硬さの異なるＣｕ又はＣｕ合金相を２相以上有し、そのうち最軟質相を除く少なくとも１相には平均粒径が０．１〜１０μｍの硬質粒子が銅系摺動材料全体の０．１〜１０体積％分散し、最軟質相のビッカース硬さをＨ１、前記硬質粒子を含んだ最硬質相のビッカース硬さをＨ２としたとき、（Ｈ２／Ｈ１）≧１．２であることを特徴とする銅系摺動材料が開示されている。
【０００４】
しかし、特許文献１に開示される銅系摺動材料では、銅マトリックス及び硬質粒子を含む硬質相が摺動相手材と凝着し、これらが凝着摩耗してしまう。
【先行技術文献】
【特許文献】
【０００５】
【特許文献１】特開２００２−３８２３５号公報
【発明の概要】
【発明が解決しようとする課題】
【０００６】
前記の通り、従来の銅系摺動部材では、エンジン用バルブシートやバルブガイド等の高温且つ厳しい摺動環境にさらされる摺動部材において、耐摩耗性が十分ではない場合があった。それ故、本発明は、高い耐摩耗性を有する摺動部材を提供することを目的とする。
【課題を解決するための手段】
【０００７】
本発明者らは、前記課題を解決するための手段を種々検討した結果、銅系焼結摺動部材において、黒鉛を用い、さらに、特定の組成を有する硬質粒子をマトリックスに分散させることにより、耐摩耗性が向上することを見出し、本発明を完成した。
【０００８】
すなわち、本発明の要旨は以下の通りである。
（１）純銅と黒鉛とからなるマトリックスに硬質粒子が分散している銅系焼結摺動部材であって、前記硬質粒子は、純銅とＮｉ−Ｓｉ金属間化合物からなる基地にＭｏ−Ｆｅ−Ｓｉ系金属間化合物からなる硬質相を含み、前記黒鉛の含有量が、前記銅系焼結摺動部材の質量を基準として５質量％以下であり、前記硬質粒子の含有量が、前記銅系焼結摺動部材の質量を基準として５質量％〜５０質量％である、銅系焼結摺動部材。
【発明の効果】
【０００９】
本発明により、高い耐摩耗性を有する摺動部材を提供することが可能となる。
【図面の簡単な説明】
【００１０】
【図１】本発明の銅系焼結摺動部材の一実施形態を示す図である。
【図２】本発明の硬質粒子の一実施形態を示す図である。
【図３】実施例３の試験片の断面組織写真である。
【図４】実施例３の試験片の断面組織写真において、硬質粒子部分の拡大写真である。
【図５】実施例における、耐摩耗性の試験装置を示す図である。
【発明を実施するための形態】
【００１１】
以下、本発明の好ましい実施形態について詳細に説明する。
【００１２】
本発明の銅系焼結摺動部材は、純銅（以下、純銅マトリックスとも記載する。）と黒鉛とからなるマトリックスに硬質粒子が分散している。図１は、本発明の銅系焼結摺動部材の一実施形態を示す。図１において、銅系焼結摺動部材１０は、純銅マトリックス１１と黒鉛１３とからなるマトリックスに硬質粒子１２が分散している。
【００１３】
マトリックスは、純銅と黒鉛とからなる。黒鉛は、好ましくはマトリックス中で純銅に分散している。よって、本発明の摺動部材においては、硬質粒子及び黒鉛が純銅マトリックスに分散しているともいえる。黒鉛を純銅マトリックスに分散させることで、マトリックスの潤滑性が向上し、耐凝着摩耗性が向上する
【００１４】
摺動部材中の黒鉛の含有量は、摺動部材の質量を基準として５質量％以下である。黒鉛の含有量が５質量％以下であると成形性が良好である。
【００１５】
純銅は、マトリックスの主成分であり、マトリックスから黒鉛を除いた残部である。純銅の純度は、好ましくは９９．０質量％以上であり、より好ましくは９９．５質量％以上である。
【００１６】
純銅は、摺動部材の主成分でもあり、摺動部材から黒鉛及び硬質粒子を除いた残部である。摺動部材中のマトリックスを構成する純銅の含有量は、摺動部材の全体量から黒鉛及び硬質粒子の含有量を差引いた残部である。なお、マトリックスを構成する純銅の含有量には、硬質粒子の基地を構成する純銅の含有量は含まれない。また、摺動部材には、純銅、黒鉛及び硬質粒子以外に、銅系焼結摺動部材の製造において含まれることが避けられない不可避不純物、例えば、Ｃｏ、Ｐｂ、Ａｌ、Ｐ、Ｓ、Ｓｎ、Ｚｎ、Ｂｉ、Ｓｂ等が含まれ得る。不可避不純物の含有量は、通常１．０質量％以下である。
【００１７】
硬質粒子は、純銅とＮｉ−Ｓｉ金属間化合物からなる基地に、Ｍｏ−Ｆｅ−Ｓｉ系金属間化合物からなる硬質相を含む。図２は、本発明の硬質粒子の一実施形態を示す。硬質粒子は、純銅２１とＮｉ−Ｓｉ金属間化合物２２（図２中、網目部分）からなる基地に、Ｍｏ−Ｆｅ−Ｓｉ系金属間化合物２３からなる硬質相を含む。
【００１８】
硬質粒子において、基地は、純銅とＮｉ−Ｓｉ金属間化合物からなる。基地に用いる純銅は、黒鉛が純銅に拡散せず、黒鉛と共存できる点で好ましい。
【００１９】
Ｎｉ−Ｓｉ金属間化合物は、好ましくは、硬質粒子中で析出している。Ｎｉ−Ｓｉ金属間化合物が硬質粒子中で析出することにより、硬質粒子中の基地の耐凝着性が向上する。これは、Ｃｕ−Ｓｎ、Ｃｕ−Ｚｎ、Ｃｕ−Ｎｉ等の固溶強化型のものを用いた基地の場合、耐凝着性は、摺動面の酸化膜の存在によって達成されるため、摺動時に酸化膜が破壊されてなくなると、摺動面と相手材が金属接触し、凝着が発生し、摩耗が大幅に増大するが、本発明では、析出型のＮｉ−Ｓｉ金属間化合物を用いることにより、酸化膜の存在によらずに、高い耐摩耗性が得られるためであると考えられる。
【００２０】
Ｎｉ−Ｓｉ金属間化合物は、例えばＮｉ３Ｓｉ金属間化合物、Ｎｉ２Ｓｉ金属間化合物、ＮｉＳｉ金属間化合物、Ｎｉ５Ｓｉ２金属間化合物であり、好ましくはＮｉ３Ｓｉ金属間化合物である。
【００２１】
硬質粒子において、硬質相は、Ｍｏ−Ｆｅ−Ｓｉ系金属間化合物からなる。好ましくは、Ｍｏ−Ｆｅ−Ｓｉ系金属間化合物からなる硬質相は基地に分散している。
【００２２】
Ｍｏ−Ｆｅ−Ｓｉ系金属間化合物は、好ましくはＭｏ−Ｆｅ−Ｓｉ又はＭｏ−Ｆｅ−Ｓｉ−Ｎｂ−Ｃである。
【００２３】
硬質粒子において、その組成は、好ましくは、Ｎｉ：５質量％〜３０質量％、Ｍｏ：３質量％〜２０質量％、Ｆｅ：３質量％〜１５質量％、Ｓｉ：０．５質量％〜５質量％、Ｎｂ：０質量％〜５．０質量％、Ｃ：０質量％〜０．５質量％、及び残部のＣｕである。
【００２４】
摺動部材中の硬質粒子の含有量は、摺動部材の質量を基準として５質量％〜５０質量％であり、好ましくは２０質量％〜５０質量％である。硬質粒子の含有量が５質量％以上であると十分な耐摩耗性向上効果が得られ、また、５０質量％以下であると十分な成形性が得られる。
【００２５】
本発明の摺動部材は、純銅粉末と、黒鉛粉末と、硬質粒子粉末とを混合し、成形し、焼結して得られる銅系焼結体である。
【００２６】
原料の純銅粉末は、例えば水アトマイズにより調製できる。純銅粉末の粒径は、通常４４μｍ〜２５０μｍである。粒径は、例えば電子顕微鏡によって測定できる。
【００２７】
原料の硬質粒子粉末は、例えば純銅粉末、Ｎｉ粉末、Ｍｏ粉末、Ｆｅ粉末、Ｓｉ粉末及び場合により他の元素の粉末を混合し、ガスアトマイズにより調製できる。硬質粒子粉末の粒径は、通常４４μｍ〜２５０μｍである。
【００２８】
本発明の摺動部材は、例えば、５質量％以下の黒鉛粉末と、５質量％〜５０質量％の硬質粒子粉末と、残部の純銅粉末とを混合し、成形し、その後焼成することで得られる。成形条件は、特に限定されずに、例えば温度７００℃〜１０００℃、成形面圧５００ＭＰａ〜１０００ＭＰａである。焼成条件は、特に限定されずに、例えばＮ２雰囲気で、焼結温度７００℃〜１０００℃、焼結時間０．５時間〜２時間である。
【００２９】
本発明の摺動部材は、高い耐摩耗性を有するため、自動車等のエンジンのバルブガイド及びバルブシートに好適に利用される。
【実施例】
【００３０】
以下、実施例を用いて本発明をさらに具体的に説明する。但し、本発明の技術的範囲はこれら実施例に限定されるものではない。
【００３１】
材料の製造
純銅粉末は、水アトマイズにより製造し、粒径４４μｍ〜２５０μｍの範囲に分級した。
【００３２】
硬質粒子として、Ｃｕ−１０Ｎｉ−９Ｆｅ−７Ｍｏ−３Ｓｉ−１Ｎｂ−０．１Ｃ及びＣｕ−１０Ｎｉ−９Ｆｅ−９Ｍｏ−２Ｓｉの組成の硬質粒子粉末をガスアトマイズにより製造し、粒径４４μｍ〜２５０μｍの範囲に分級した。なお、元素記号の前の数字は含有量（質量％）を示す。具体的には、Ｃｕ−１０Ｎｉ−９Ｆｅ−７Ｍｏ−３Ｓｉ−１Ｎｂ−０．１Ｃは、純銅粉末、Ｎｉ粉末、Ｍｏ粉末、Ｆｅ粉末、Ｓｉ粉末、Ｎｂ粉末、黒鉛粉末を混合し、ガスアトマイズにより製造した。また、Ｃｕ−１０Ｎｉ−９Ｆｅ−９Ｍｏ−２Ｓｉは、純銅粉末、Ｎｉ粉末、Ｍｏ粉末、Ｆｅ粉末、Ｓｉ粉末を混合し、ガスアトマイズにより製造した。
【００３３】
実施例１
硬質粒子粉末５０重量％、黒鉛粉末１重量％及び残部の純銅粉末を混合し、成形面圧７８４ＭＰａで成形し、Ｎ２雰囲気で、８００℃で６０分間焼結して、摩耗試験用の試験片（エンジンバルブ）を作製した。
【００３４】
実施例２〜９及び比較例１〜８
表１に示すマトリックス材及び硬質粒子を用い、材料の量を表１に示す通りに変更した以外は実施例１と同様にして、実施例２〜９及び比較例１〜２の試験片を得た。また、表１に示すマトリックス材を用い、硬質粒子を用いずに、材料の量を表１に示す通りにした以外は実施例１と同様にして、比較例３〜８の試験片を得た。
【００３５】
【表１】
2020059884.tif 000003
【００３６】
実施例３の試験片の組織断面を光学顕微鏡で観察した。これらの結果を、図３及び図４に示す。図３は、実施例３の試験片の断面組織写真であり、図４は、実施例３の試験片の断面組織写真において、硬質粒子部分の拡大写真である。図３及び図４より、本発明の摺動部材において、硬質粒子は、純銅と黒鉛とからなるマトリックスに分散しており、また、マトリックス中で、黒鉛は純銅マトリックスに分散している。また、図４より、硬質粒子において、Ｍｏ−Ｆｅ−Ｓｉ系金属間化合物（図中、Ｍｏ−Ｆｅ−Ｓｉと記載した）は、純銅とＮｉ３Ｓｉからなる基地に分散しており、また、Ｎｉ３Ｓｉは析出している。
【００３７】
実施例１〜９及び比較例１〜８の試験片をエンジンバルブに用いて、図５に示す試験装置を用いて耐摩耗性を調べた。具体的には、プロパンガスバーナー５を加熱源に用い、肉盛合金４が肉盛されたバルブフェース２と、Ｆｅ系焼結材料からなるバルブシート３との摺動部をプロパンガス燃焼雰囲気とした。バルブシート３の温度を３００℃に制御し、スプリング６によりバルブフェース２とバルブシート３との接触時に１８ｋｇｆの荷重を付与し、２０００回／分の割合でバルブフェース２とバルブシート３を接触させて８時間の摩耗試験を行った。この摩耗試験において、基準位置Ｐからのバルブ沈み量を測定した。このバルブ沈み量は、エンジンバルブ１がバルブシート３と接触することによって双方が摩耗した摩耗量（摩耗深さ）に相当するものである。この結果を表１に示す。
【００３８】
表１より、硬質粒子及び黒鉛を用いることにより、耐摩耗性が有意に高くなった。また、高い耐摩耗性及び成形性を両立するという観点から、硬質粒子及び黒鉛の含有量には好ましい範囲があり、具体的には、硬質粒子の含有量は５質量％〜５０質量％が好ましく、黒鉛の量は５質量％以下が好ましいことが示された。
【符号の説明】
【００３９】
１０：銅系焼結摺動部材、１１：純銅マトリックス、１２：硬質粒子、１３：黒鉛、２１：純銅、２２：Ｎｉ−Ｓｉ金属間化合物、２３：Ｍｏ−Ｆｅ−Ｓｉ系金属間化合物、１：エンジンバルブ、２：バルブフェース、３：バルブシート、４：肉盛合金、５：プロパンガスバーナー、６：スプリング
【図１】
2020059884.tif 000004
【図２】
2020059884.tif 000005
【図３】
2020059884.tif 000006
【図４】
2020059884.tif 000007
【図５】
2020059884.tif 000008